(57)【要約】      （修正有）【課題】通水性を有する平滑性、目開きの均一性に優れ、且つ目ずれ防止のされた粉又は液体の濾過材料を提供する。【解決手段】平滑性、目開きの均一性と目ズレ防止のされた３つの特徴を有する織物又は編み物を得るために、繊維強度を有するポリエステル系芯鞘型モノフィラメントと扁平型マルチフィラメントの構成で、平滑性高い織組織の形成には、扁平型マルチフィラメントが、適度に扁平状の織り込まれることで、均一性に優れた規則正しい目的の目開きのサイズのものを得るには、扁平型マルチフィラメントと芯鞘型モノフィラメントの組み合わせで織物の緯糸方向に打ち込み、さらに所定の拘束下の加熱条件で平組織の寸法を熱セット加工することで、織組織の経糸と緯糸の交絡部を融着固定させることで、目ズレ防止の優れた濾過材料が得ることができる。【選択図】図１
0003139823.tif 000002
【実用新案登録請求の範囲】
【請求項１】
ポリエステル系フィラメントの織物または編み物において、経糸及び緯糸が融点差のある芯鞘型モノフィラメントを使用し、経糸または緯糸のいずれか一方は、ホモポリエステル系マルチフィラメントと芯鞘型モノフィラメントの組み合わせで、且つ該ホモポリエステルマルチフィラメントが偏平型の異形糸で構成された織物の目開き制御ができる織物又は編み物からなる濾過材料。
【請求項２】
ポリエステル系フィラメントの織物または編み物において、経糸及および緯糸が８ｄＴ〜５０ｄＴまでの芯鞘型モノフィラメントで、他方の扁平型ホモマルチフィラメントの織物又は編物組織の目開き矩形の短軸長さ（以下、Ｒ．Ｍ．Ａと略す）が、下式に示すＲ．Ｍ．Ａの範囲を満足する請求項１記載の織物又は編み物からなる濾過材料。
目開き矩形の短軸長さ：Ｒ．Ｍ．Ａ
１０μｍ＜Ｒ．Ｍ．Ａ＜４００μｍ・・・（１）
【考案の詳細な説明】
【技術分野】
【０００１】  本考案は、粉体または液体を濾過する際、均一な目開きを有するポリエステル系の編織物であって、力学的にも強靭で、濾過物質を確実に分離できる濾過材料を提供するものである。
【背景技術】
【０００２】  従来から固体微粒子のものを、濾過分離する際、濾過材料として合成繊維素材、天然素材など湿式技術・乾式技術などで製造された不織布が多く普及している。
【考案の開示】
【０００３】  上記の背景技術では、濾過性の中で、最も重要な項目である濾過時の耐強度に不安定なものがある。これらはまた、これらで製造された不織布のポアサイズに幅広い分布を有するため、濾過される物質が不均一なものとなり、所定濾過物質のサイズを得にくい。これらの技術で製造された不織布の濾過材料（下記の特許文献１，２を示す）は、物理的外力に耐えるものではなく、外力による袋状に製袋されたフィルターなどが、簡単に破れることが多い。
【０００４】
【特許文献１】特開２００２−１０２０７０
【特許文献２】特開ＷＯ２００４−００３２７７
【考案の詳細な説明】
【０００５】  本考案は、以下、本考案を詳細に説明する。
【考案が解決しようとする課題】
【０００６】  本考案では、固体微粒子のものを、濾過分離する際、不織布、紙製のフィルター材料が多く普及しているが、これらはいずれも、濾過された物質が均一な大きさで濾過されない傾向がある。また、これらはいずれも、物理的外力に耐えるにものではなく、外力による袋状に製袋されたフィルターなどが、破れることとなる場合が多い。本考案は、これらの問題点の解決できるよう鋭意研究を重ねた。
【考案の効果】
【０００７】  本考案では、織物又は編み物であるため、濾過材料の基本的な物性でコントロールされた目開きの大きさが織物又は設計段階で可能となり、強度のあるポリエステル系芯鞘型モノフィラメントと扁平型マルチフィラメントの糸使いで、織物となっていることと、少量の糸使用量で有効に目開きのサイズコントロールが容易であることが最も大きな効果と見ている。
【０００８】  さらに、織物組織中の扁平型マルチフィラメントが、適度に扁平状の織り込まれていることで、平滑性の高い濾過材料となっている効果が認められる。また、先述の扁平型マルチフィラメントと芯鞘型モノフィラメントが規則正しい平織り組織で適度に織り込まれたることから、織物の加熱条件を最適な条件で織物の経糸と緯糸の交絡部を融着固定することができるため、目ヅレ防止効果の効かせた濾過材料を得ることが可能である
【考案が解決するための手段】
【０００９】  本考案は、濾過される物質が、均一な所定の大きさのものが速やかに濾過され、且つ物理的外力に耐え且つ、濾過される物質の大きさのものが科学的に計算されるような濾過材料が望ましい。これらを解決するための手段としては、今までの濾過材料の中で、従来から培ってきた、メッシュ織技術で、ポリエステル系繊維の組み合わせを発展させた織物又は編み物を適用することで上記の課題を克服することが可能となった。
【考案を実施するための最良の形態】
【００１０】  図１は、本考案で得た平組織織物の代表的な顕微鏡写真を示す。図より、経糸及び緯糸の一本の繊維は、芯鞘型（２８ｄＴ／１、ブライト）ポリエステルモノフィラメントで、緯糸のもう一方は、扁平型異型ポリエステルマルチフィラメント（帝人製、４４ｄＴ／３６ｆ、商品名：ウエーブロンスーパーブライト）で、織密度は経糸が９６本／インチ、緯糸は前述のモノフィラメントとマルチフィラメントを、一本毎交互に４８本／インチで織物の緯方向から打ち込むことで織り上げられたものである。
【実施例】
【００１１】  本考案の織物の特徴は、従来の経糸及び緯糸がモノフィラメント使いで織られた織物の目開きは、凡そ目開き幅一辺が２１０μｍ（±１０μｍ）長さの正方形である。ところが、下記表に示す本考案品においての目開き形状は、経方向で長軸長さが２１０μｍ（±１０μｍ）であるが、緯方向の短軸が顕著に小さくなり、凡そ１００μｍ（±１０μｍ）の矩形となることが最も大きい特徴であった。（本考案の特徴１と位置付ける。）
【表１】
0003139823.tif 000003
【００１２】  上述の如く、本考案の織物構成の糸使いであれば、下記の示すように、織物の少な区ともいずれか一方の糸使いを２００μｍ幅の扁平マルチフィラメントを用いて、平織り組織で織る場合、目開きの矩形型短軸を７０μｍ幅になるまでのモノフィラメントのみで織り上げるとするならば、緯糸の打ち込み本数〔本数／インチ間〕を、下記表２の比較品２に示すように緯糸本数を２００本／インチと多数打ち込むことで目的の目開き矩形の短軸となる。
【表２】
0003139823.tif 000004
【００１３】  表２の如く、芯鞘モノフィラメントのみで、矩形目開きの短軸を小さくする場合、極めて平滑マルチフィラメントが、糸本数の節約（表２の本考案品３と比較品２の目開き矩形の短軸幅のゴシック数字を参照）と、織効率の点でより有効であることが認められた。【００１４】  ポリエステル系フィラメントの織物または編み物において、経糸及および緯糸が８ｄＴ〜５０ｄＴまでの芯鞘型モノフィラメントで、他方の扁平型マルチフィラメントの織物又は編物組織の目開き矩形の短軸長さを出来る限り多くの物質に適用できる濾過材料として最適な目開き長さを下記の要領で計測した値の範囲定めることが望ましい。【００１５】  本考案では、種々の織物規格で製織した平織物から、矩形型の目開きの短軸長さを光学顕微鏡で実測し、目開き矩形の短軸長さ（Ｒｅｃｔａｎｇｌｅ  ｏｆ  Ｍｉｎｏｒ  Ａｘｉｓを略して、以下Ｒ．Ｍ．Ｓとし、実測長の誤差は±５μｍである）を求め、以下の式に示す範囲となる織物（編み物も同様となる）が最適であることが判明した。
目開き矩形の短軸長さ：Ｒ．Ｍ．Ａ
１０μｍ＜Ｒ．Ｍ．Ａ＜４００μｍ・・・（１）【００１６】  さらに、本考案であれば、矩形の目開きの短軸長さから、数１０μｍφサイズの微粒子の固形物濾過材料を用いて、分別濾過する場合、極めて高密度で織り上げた織物で行うこととなるが、これだと織物を製織する価格が１０００円／ｍ２以上の高いものとなる。【００１７】  ところが、本考案品だと、少ない糸量で通常の織条件で目的の濾過サイズが得られるため、１５０〜２００円／ｍ２程度の価格で、確実に微粒子の濾過材料として得られる。【００１８】  本考案の特徴２は、芯鞘型モノフィラメントと扁平型ホモポリエステルマルチフィラメントの構成であるため、濾過材料として使用する際、扁平型ホモポリエステルフィラメントの織物の目ズレには格別なる配慮を払う必要ない。以下に、本考案品は目ズレ対策が容易、且つ可能である理由を説明する。【００１９】  本考案は、芯部がポリエステルホモの２５５℃の融点を示し、鞘部がテレフタル酸とイソフタル酸からなる共重合型ポリエステルで融点が凡そ１８０℃付近（±１０℃）のものからなる芯鞘型モノフィラメントを、平織物の経糸及び緯糸に使用し、これにホモポリエステルマルチフィラメントが織物組織の経糸あるいは緯糸のいずれか一方に存在するが経糸と緯糸の全量の略２５％程度の使用である。【００２０】  このことから、織上がり生機品の精練加工条件を鞘成分の融解する近傍での加工仕上げすることで、この扁平型異形のホモポリエステルマルチフィラメントの繊維束は、織物の芯鞘モノフィラメントの表面の鞘部の融解により経糸及び緯糸の交絡している部分で確実に融着するため、織り組織の目ズレ防止が可能となる。【００２１】  本考案の特徴の３は、織物に使用した扁平型のポリエステルマルチフィラメントが図１の実施例で示すように、従来の織組織に比べ、扁平型の異形がマルチの集合体が円柱状のものとはならずに、凡そきっちりと扁平糸夫々が一つの織り目で一方向に板状に繊維が平たく並べられた状態となっている。【００２２】  このことは、本考案織物が、従来の平織物にくらべ、織物表面の平滑性に優れていることになる。この状況は、図１の織物組織の顕微鏡写真から認められる。
【産業上の利用可能性】
【００２３】  本考案の平滑性、目開きの均一性及び目ずれ防止された３つ特徴を有する織物から、粉又は液体の濾過材料以外の利用としては、目ヅレ防止されているため、メッシュを張る作業または紗張りが容易となり、スクリーン転写印刷にも好都合なる材料として適用できる。【００２４】  本考案では、織物又は編み物であるため、濾過材料の基本的な物性でコントロールされた目開きの大きさが織物又は設計段階で可能となり、強度のあるポリエステル系芯鞘型モノフィラメントと扁平型マルチフィラメントの糸使いで、織物となっていることと、少量の糸使用量で有効に目開きのサイズコントロールが容易であることが最も大きな効果と見ている。【００２５】  さらに、織物組織中の扁平型マルチフィラメントが、適度に扁平状の織り込まれていることで、平滑性の高い濾過材料となっている効果が認められる。また、先述の扁平型マルチフィラメントと芯鞘型モノフィラメントが規則正しい平織り組織で適度に織り込まれたることから、織物の加熱条件を最適な条件で織物の経糸と緯糸の交絡部を融着固定することができるため、目ヅレ防止効果の効かせた濾過材料を得ることが可能である。【００２６】  以下、本考案を実施態様の織物組織の光学顕微鏡写真撮影図面を図１に示す。
【図面の簡単な説明】
【００２７】
【図１】
【符号の説明】
【００２８】１  織物
２  経糸（芯鞘型ポリエステルフィラメント）
３  緯糸（扁平型ポリエステルマルチフィラメント）
４  緯糸（芯鞘型ポリエステルフィラメント）
【図１】
0003139823.tif 000005
【手続補正書】
【提出日】平成19年12月18日(2007.12.18)
【手続補正１】
【補正対象書類名】明細書
【補正対象項目名】００２７
【補正方法】変更
【補正の内容】
【００２７】
【図１】は、織物組織の顕微鏡写真である。